【事件の表示】
　特許第５９３３９５２号発明「布帛および繊維製品」の特許異議申立事件について、次のとおり決定する。
【結　論】
　特許第５９３３９５２号の特許請求の範囲を訂正請求書に添付された訂正明細書、特許請求の範囲及び図面のとおり、訂正後の請求項〔１−２２〕について訂正することを認める。
　特許第５９３３９５２号の請求項１〜４、６〜１１、１３〜１５、１８、２２に係る特許を取り消す。
　特許第５９３３９５２号の請求項１２、１６、１７、１９〜２１に係る特許を維持する。
　特許第５９３３９５２号の請求項５に係る特許についての特許異議の申立てを却下する。
【理　由】
１．手続の経緯  
　特許第５９３３９５２号（以下、「本件特許」という。）の請求項１〜２２に係る特許についての出願は、平成２３年１０月６日に特許出願され、平成２８年５月１３日にその特許権の設定登録がされ、その後、その特許について、特許異議申立人岩崎勇（以下、「申立人」という。）により特許異議の申立てがされ、平成２９年１月３０日付けで取消理由が通知され、その指定期間内である平成２９年２月２７日に意見書の提出及び訂正の請求（以下、「本件訂正請求」という。訂正自体を「本件訂正」という。）があり、本件訂正請求に対して、申立人から平成２９年３月２９日に意見書が提出された。その後、当審において平成２９年６月２６日付けで取消理由（決定の予告）を通知したが、その指定された期間内に、特許権者からは応答がなかった。
　
２．訂正の適否についての判断  
（１）訂正の内容
　本件訂正請求による訂正の内容は以下のア．〜ウ．のとおりである。  
ア．訂正事項１  
　特許請求の範囲の請求項１に  
「前記合成繊維Ａまたは合成繊維Ｂが３０Ｔ／ｍ以下のトルクを有する仮撚捲縮加工糸」  
と記載されているのを、  
「前記合成繊維Ｂが３０Ｔ／ｍ以下のトルクを有する単糸数２０本以上の仮撚捲縮加工糸」  
に訂正する。  
　
イ．訂正事項２ 
　特許請求の範囲の請求項５を削除する。
　
ウ．訂正事項３ 
　特許請求の範囲の請求項２２に  
「布帛を用いてなる、スポーツウエア、アウトドアウエア、レインコート、紳士衣服、婦人衣服、作業衣、防護服、人工皮革、履物、鞄、カーテン、テント、寝袋、防水シート、およびカーシートの群より選ばれるいずれかの繊維製品。」
と記載されているのを、  
「布帛を、前記合成繊維Ｂが配された表面（裏面）が人体側に位置するよう用いてなる、スポーツウエア、アウトドアウエア、レインコート、紳士衣服、婦人衣服、作業衣、防護服の群より選ばれるいずれかの繊維製品。」
に訂正する。 
　
（２）訂正の目的の適否、新規事項の有無、及び特許請求の範囲の拡張・変更の存否 
ア．訂正事項１について 
　訂正事項１は、訂正前の請求項１の、「前記合成繊維Ａまたは合成繊維Ｂが３０Ｔ／ｍ以下のトルクを有する仮撚捲縮加工糸」を「前記合成繊維Ｂが３０Ｔ／ｍ以下のトルクを有する単糸数２０本以上の仮撚捲縮加工糸」と限定するものであるから、特許法第１２０条の５第２項ただし書第１号に規定する特許請求の範囲の減縮を目的とするものに該当する。
　そして、訂正事項１は、本件特許明細書の段落【００２０】の「前記合成繊維Ｂが、マルチフィラメントに仮撚捲縮加工が施された仮撚捲縮加工糸、空気加工糸、２種以上の構成糸条を空気混繊加工や複合仮撚加工させた複合糸、さらには前記のような３０Ｔ／ｍ以下のトルクを有する複合糸であってもよい。特に、前記合成繊維Ｂが仮撚捲縮加工糸（好ましくは、単糸数２０本以上の仮撚捲縮加工糸）であると、優れた吸水性が得られ好ましい。・・・」の記載に基づくもので、訂正事項１は、本件特許明細書に記載された事項の範囲内においてするものであり、実質上特許請求の範囲を拡張し、又は変更するものでないことは明らかである。 
 　
イ．訂正事項２について  
　訂正事項２は、請求項５を削除するものであるから、特許法第１２０条の５第２項ただし書第１号に規定する特許請求の範囲の減縮を目的とするものに該当する。  
　そして、訂正事項２は、本件特許明細書に記載された事項の範囲内においてするものであり、実質上特許請求の範囲を拡張し、又は変更するものでないことは明らかである。 
　
ウ．訂正事項３について  
　訂正事項３は、訂正前の請求項２２の「布帛を用いてなる、スポーツウエア、アウトドアウエア、レインコート、紳士衣服、婦人衣服、作業衣、防護服、人工皮革、履物、鞄、カーテン、テント、寝袋、防水シート、およびカーシートの群より選ばれるいずれかの繊維製品。」を「布帛を、前記合成繊維Ｂが配された表面（裏面）が人体側に位置するよう用いてなる、スポーツウエア、アウトドアウエア、レインコート、紳士衣服、婦人衣服、作業衣、防護服、人工皮革の群より選ばれるいずれかの繊維製品。」と限定するものであるから、特許法第１２０条の５第２項ただし書第１号に規定する特許請求の範囲の減縮を目的とするものに該当する。  
　そして、訂正事項３は、本件特許明細書の段落【００３４】の「次に、本発明の繊維製品は、記載の布帛を用いてなる、スポーツウエア、アウトドアウエア、レインコート、紳士衣服、婦人衣服、作業衣、防護服、人工皮革、履物、鞄、カーテン、テント、寝袋、防水シート、およびカーシートの群より選ばれるいずれかの繊維製品である。ここで、前記合成繊維Ｂが露出した表面（前記合成繊維Ｂが布帛の両面に露出している場合は、より多く前記合成繊維Ｂが露出する表面）を人体側に用いることが好ましい。・・・」の記載に基づくもので、訂正事項３は、本件特許明細書に記載された事項の範囲内においてするものであり、実質上特許請求の範囲を拡張し、又は変更するものでないことは明らかである。
　
（３）一群の請求項について  
　訂正前の請求項２〜２２は、訂正前の請求項１を直接又は間接に引用する請求項であるから、本件訂正は、請求項１〜２２の一群の請求項に対して請求されたものである。 
　
（４）むすび  
　以上のとおりであるから、本件訂正は、特許法第１２０条の５第２項ただし書第１号に掲げる事項を目的とするものであり、かつ、同条第４項、及び同条第９項において準用する同法第１２６条第４項から第６項までの規定に適合するので、訂正後の請求項［１〜２２］について訂正することを認める。
　
３．本件発明  
　上記のとおり本件訂正が認められるから、本件特許の請求項１〜２２に係る発明（以下、「本件発明１〜２２」といい、これらをまとめて「本件発明」ということもある。）は、本件訂正請求書に添付された訂正特許請求の範囲の請求項１〜２２に記載された事項により特定される、次のとおりのものである。  
「【請求項１】 
　撥水加工されていないポリエステル繊維からなる合成繊維Ａと、撥水加工されたポリエステル繊維、ポリプロピレン繊維、ポリエチレン繊維、およびポリ塩化ビニル繊維からなる群より選択される少なくとも１種である合成繊維Ｂとを含み、かつ目付けが５０〜１７０ｇ／ｍ２の範囲内であり、かつ前記合成繊維Ｂが３０Ｔ／ｍ以下のトルクを有する単糸数２０本以上の仮撚捲縮加工糸であることを特徴する布帛。 
【請求項２】 
　前記の撥水加工されたポリエステル繊維が、フッ素系撥水剤を用いて撥水加工されたものである、請求項１に記載の布帛。 
【請求項３】 
　前記の撥水剤が、パーフルオロオクタン酸およびパーフルオロオクタンスルホン酸の濃度が０〜５ｎｇ／ｇのフッ素系撥水剤である、請求項２に記載の布帛。 
【請求項４】 
　前記合成繊維Ｂの単糸繊度が前記合成繊維Ａの単糸繊度よりも大である、請求項１〜３のいずれかに記載の布帛。 
【請求項５】　（削除） 
【請求項６】 
　前記合成繊維Ａの単糸繊度が１．５ｄｔｅｘ以下である、請求項１〜５のいずれかに記載の布帛。 
【請求項７】 
　前記合成繊維Ａが、単糸数３０本以上のマルチフィラメントである、請求項１〜６のいずれかに記載の布帛。 
【請求項８】 
　前記合成繊維Ａが仮撚捲縮加工糸である、請求項１〜７のいずれかに記載の布帛。 
【請求項９】 
　前記合成繊維Ａまたは合成繊維Ｂが異型断面繊維である、請求項１〜８のいずれかに記載の布帛。 
【請求項１０】 
　布帛が編地である、請求項１〜９のいずれかに記載の布帛。 
【請求項１１】 
　布帛の一方表面において前記合成繊維Ａが露出しており、布帛の他方表面に前記合成繊維Ｂが露出している、請求項１〜１０のいずれかに記載の布帛。 
【請求項１２】 
　布帛が編地であり、かつ合成繊維Ａが露出した表面において、合成繊維Ａからなるループ数が表面全体のループ数に対し２０％以上であり、かつ合成繊維Ｂが露出した表面において、合成繊維Ｂからなるループ数が表面全体のループ数に対し２０％以上である、請求項１〜１１のいずれかに記載の布帛。 
【請求項１３】 
　前記の編地が多層構造編地または単層リバーシブル編地である、請求項１０〜１２のいずれかに記載の布帛。 
【請求項１４】 
　吸水加工が施されている、請求項１〜１３のいずれかに記載の布帛。 
【請求項１５】 
　布帛の厚さが１．０ｍｍ以下である、請求項１〜１４のいずれかに記載の布帛。 
【請求項１６】 
　前記合成繊維Ｂが露出した布帛表面において、ＪＩＳ Ｌ１０９６ ６．２６吸水速度Ａ法（滴下法）が３０秒以下である、請求項１１〜１５のいずれかに記載の布帛。 
【請求項１７】 
　布帛両表面の、ＪＩＳ Ｌ１０９６ ６．２６吸水速度Ｂ法（バイレック法）の比が２以上である、請求項１１〜１６のいずれかに記載の布帛。 
【請求項１８】 
　布帛両表面の、拡散面積比率が２以上である、請求項１１〜１７のいずれかに記載の布帛。 
【請求項１９】 
　前記合成繊維Ｂが露出した布帛表面において、水分残り率が２５％以下である、請求項１１〜１８のいずれかに記載の布帛。 
【請求項２０】 
　前記合成繊維Ｂが露出した布帛表面において、湿潤摩擦力が７０ｇ以下である、請求項１１〜１９のいずれかに記載の布帛。 
【請求項２１】 
　前記合成繊維Ｂが露出した布帛表面において、発汗時の冷え感が０．０５以下である、請求項１１〜２０のいずれかに記載の布帛。 
【請求項２２】 
　請求項１〜２１のいずれかに記載の布帛を、前記合成繊維Ｂが配された表面（裏面）が人体側に位置するよう用いてなる、スポーツウエア、アウトドアウエア、レインコート、紳士衣服、婦人衣服、作業衣、防護服の群より選ばれるいずれかの繊維製品。」  
 　 
４．取消理由の概要 
　平成２９年１月３０日付けで特許権者に通知した取消理由の要旨は、次のとおりである。なお、申立人による特許異議申立書に記載された特許異議申立理由は、すべて通知した。
　
１）本件特許の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。  
２）本件特許は、明細書の記載、特許請求の範囲の記載が下記の点で不備のため、特許法第３６条第６項第１号及び第４項第１号に規定する要件を満たしていない。  
 　 　　　　　　　　　　　　　　　記  
甲第１号証：特開２００５−１０５４４１号公報 
甲第２号証：特開２００５−６８６０２号公報 
甲第３号証：国際公開第２００８／００１９２０号 
甲第４号証：特開２００７−２４７０９６号公報 
 　  
（１）［理由１］（２９条）  
ア．本件発明１について  
　本件発明１は、甲第１号証記載の発明及び甲第３号証記載の事項、又は甲第２号証記載の発明及び甲第３号証記載の事項に基いて当業者が容易に発明をすることができたものである。
　
イ．本件発明２〜２２について  
　本件発明２〜２２は、甲第１号証〜甲第４号証記載の発明に基いて当業者が容易に発明をすることができたものである。 
 　  
（２）［理由２］（３６条）  
　本件特許の発明の詳細な説明には、本件発明１の「前記合成繊維Ａまたは合成繊維Ｂが３０Ｔ／ｍ以下のトルクを有する仮撚捲縮加工糸であること」により、吸水性が一層向上することについて、何ら記載されていない。
　また、本件は、手続補正により、明細書の「実施例」は、全て「参考例」となったため、本件特許明細書の発明の詳細な説明は、本件発明１について、課題を解決できることや作用効果について、実施例等に基づく実証的な説明が何らされていないものとなっている。  
　本件発明２〜２２についても同様である。  
　よって、本件発明１〜２２は、発明の詳細な説明に記載されたものではないし、本件特許の発明の詳細な説明は、当業者が本件発明１〜２２を実施することができる程度に、明確かつ十分に記載されたものでもない。
　
５．当審の判断 
　事案に鑑み、まず理由２について検討する。
（１）理由２（３６条）について
ア．サポート要件 
　本件発明の課題は、「吸水性に優れ、かつべとつき感の少ない布帛、および該布帛を用いてなる繊維製品を提供すること」（本件特許明細書【０００５】）である。
　ここで、本件発明１の発明特定事項について、本件特許明細書の記載を確認すると、
 「【００１７】 
　前記合成繊維Ａ（ポリエステル繊維）は撥水加工されていないことが肝要である。前記合成繊維Ａ（ポリエステル繊維）が撥水加工されていると、布帛において優れた吸水性が得られず好ましくない。 
 【００１８】 
　一方、合成繊維Ｂの繊維種類は、撥水加工されたポリエステル繊維、ポリプロピレン繊維、ポリエチレン繊維、およびポリ塩化ビニル繊維からなる群より選択される少なくとも１種である。これらの繊維はいずれも優れた撥水性を有するので、かかる合成繊維Ｂと前記合成繊維Ａとを用いて布帛を製編または製織することにより吸水性に優れ、かつべとつき感の少ない布帛が得られる。 
 【００１９】 
　・・・特に、合成繊維Ｂのフィラメント数、総繊度としては、フィラメント数２０本以上（より好ましくは２０〜２００本）、総繊度３０〜２００ｄｔｅｘ（より好ましくは３０〜１５０ｄｔｅｘ）であると、優れた吸水性が得られ好ましい。・・・ 
 【００２０】 
　・・・前記合成繊維Ｂが、マルチフィラメントに仮撚捲縮加工が施された仮撚捲縮加工糸、空気加工糸、２種以上の構成糸条を空気混繊加工や複合仮撚加工させた複合糸、さらには前記のような３０Ｔ／ｍ以下のトルクを有する複合糸であってもよい。特に、前記合成繊維Ｂが仮撚捲縮加工糸（好ましくは、単糸数２０本以上の仮撚捲縮加工糸）であると、優れた吸水性が得られ好ましい。・・・」と記載され、さらに段落【００１６】には、「・・・Ｓ方向のトルクを有する仮撚捲縮加工糸とＺ方向のトルクを有する仮撚捲縮加工糸とを合糸して空気交絡処理を行うことにより得られた３０Ｔ／ｍ以下のトルクを有する複合糸（複合仮撚捲縮加工糸）であると、布帛に抗スナッギング性を付加することができ好ましい。」と記載されている。
　その上、本件特許明細書の【００３６】〜【００４４】の、参考例１、２、４〜６においては、「合成繊維Ｂが３０Ｔ／ｍ以下のトルクを有する」点を除き、本件発明１の発明特定事項を満たすものであり、【表１】から、参考例１、２、４〜６は、上記本件特許明細書段落【０００５】記載の「吸水性に優れ、かつべとつき感の少ない布帛、および該布帛を用いてなる繊維製品を提供すること」との課題を解決し得ることが確認できる。 
　そうすると、本件発明１は、発明の詳細な説明において、本件発明１の課題を解決できることが当業者が認識できるように記載された範囲を超えるものではない。 
　したがって、本件発明１は、本件特許明細書の発明の詳細な説明に記載された発明である。 
　また、本件発明２〜４、６〜２２も、同様である。 
 　 
イ．実施可能要件 
　本件発明１に関して、合成繊維Ａについて、本件特許明細書の【００１６】〜【００１７】、合成繊維Ｂについて、本件特許明細書の【００１８】〜【００２０】に好ましい樹脂が挙げられており、特に【００２０】に、「前記合成繊維Ｂが、マルチフィラメントに仮撚捲縮加工が施された仮撚捲縮加工糸、空気加工糸、２種以上の構成糸条を空気混繊加工や複合仮撚加工させた複合糸、さらには前記のような３０Ｔ／ｍ以下のトルクを有する複合糸であってもよい。特に、前記合成繊維Ｂが仮撚捲縮加工糸（好ましくは、単糸数２０本以上の仮撚捲縮加工糸）であると、優れた吸水性が得られ好ましい。前記合成繊維Ｂの単繊維横断面形状は特に限定されず、丸だけでなく、三角、扁平、国際公開第２００８／００１９２０号パンフレットに記載されたようなくびれ付き扁平、中空など異型断面形状などでもよい。」と、合成繊維Ｂが仮撚捲縮加工糸（好ましくは、単糸数２０本以上の仮撚捲縮加工糸）である場合は、国際公開第２００８／００１９２０号を参照する旨が記載されている。 
　さらに、本件特許明細書の【００３６】〜【００４４】の、参考例１、２、４〜６においては、「合成繊維Ｂが３０Ｔ／ｍ以下のトルクを有する」点を除き、本件訂正発明１の発明特定事項を満たすものが具体的に挙げられている。 
　上記本件特許明細書の記載によれば、本件訂正発明１は、本件特許明細書の発明の詳細な説明に、当業者が容易に実施できる程度に記載されているといえる。 
　また、本件訂正発明２〜４、６〜２２も、同様である。 
　
（２）理由１について
（２−１）刊行物の記載  
ア．甲第１号証（以下、「甲１」という。）（特開２００５−１０５４４１号公報）
　甲１には、以下の事項が記載されている。 
「【特許請求の範囲】 
【請求項１】 
　裏面層が撥水加工された合成繊維マルチフィラメントを３０〜９０重量％含む糸条から構成され、表面層は吸水加工された糸条から構成されると共に、表面層の裏面層に対する吸水保水率比が６倍以上、かつ吸水拡散面積比が４倍以上であることを特徴とする多層構造編地。 
【請求項２】 
　裏面層が撥水加工された合成繊維マルチフィラメントを３０〜９０重量％含む糸条から構成され、表面層は吸湿性繊維を少なくとも３０重量％含む糸条から構成されると共に、表面層の裏面層に対する吸水保水率比が６倍以上、かつ吸水拡散面積比が４倍以上であることを特徴とする多層構造編地。 
【請求項３】 
　表面層と裏面層とが接結糸条で接結されており、かつ表面層が単糸繊度０．５〜３．０デシテックスの範囲である合成繊維マルチフィラメントの糸条で構成されるとともに、裏面層は前記表面層を構成する糸条の単糸繊度の１．５倍以上５．５倍未満の単糸繊度の糸条で構成されることを特徴とする請求項１または２に記載の多層構造編地。 
【請求項４】 
　表面層が、繊維表面に繊維長手方向に沿って延びる複数の凹溝をもつ合成繊維マルチフィラメントを少なくとも３０重量％含む糸条から構成され、裏面層が繊維表面に繊維長手方向に沿って延びる凹溝を持たないフィラメントの糸条から構成されることを特徴とする請求項１〜３のいずれかに記載の多層構造編地。 
【請求項５】 
　前記合成繊維マルチフィラメントの糸条が、ポリエステル系合成繊維、ポリアミド系合成繊維の少なくとも一方を構成要素として含むことを特徴とする請求項１〜４のいずれかに記載の多層構造編地。」  
「【０００１】 
　本発明は、多層構造編地に関する、さらに詳しくは、汗、あるいは尿の水処理性に優れるともに、速乾性、機械強度、発色性を維持し、衣料用および資材用に好適に使用できる多層構造編地に関する。」  
「【０００８】 
　本発明の課題は、上述した従来の課題を解消し、合成繊維マルチフィラメントを含みながら多発汗時、または、多量な尿でもベトツキ感が軽減され、肌側の裏面層で吸収した汗、あるいは尿を表面層側へ移動させる吸水・透水性、表面層での蒸散・速乾性、かつウオッシュアンドウエア性のいずれにも優れた性能を発揮できる多層構造編地を提供することにある。」 
「【００１１】 
　本発明の多層構造編地によれば、スポーツウエアやオムツカバーなどに用いた際に、多くの汗とか尿を素早く吸水・透水・拡散・拡散させることによりベトツキ感がなく、良好な着用快適性を得ることができ、また合成繊維であるため優れたウオッシュアンドウエア性などの取り扱い性を得ることができる。」 
「【００１７】 
　また、該編地の表面層が吸水加工された糸条から構成されることが必要であり、一方編地の裏面層（肌面）が撥水加工された合成繊維マルチフィラメントを３０〜９０重量％含む糸条から構成され、これら表裏層組合せの構成にすることが必要であり、この構成と上記の吸水保水率比と吸水拡散面積比を規定することにより、吸水・透水・拡散・乾燥を効率よく行うことができ、結果として連続して汗、あるいは尿を吸い続けることが可能となる。なお、表裏層の吸水保水率比および吸水拡散面積比の設計については、特に裏面層（肌面）を構成する撥水加工された合成繊維マルチフィラメントの割合を適宜選択すること等によって行うことができる。」 
「【００１９】 
　ここで用いる撥水加工剤は、シリコーン系撥水剤、フッ素系撥水剤など、通常に合成繊維に使用される撥水剤を用いることができるが、耐久性の面からフッ素系撥水剤が好ましく、中でもぺルフルオロアルキル基含有アクリル共重合体を含むフッ素系撥水剤が好ましい。また、耐久性の面から、撥水剤に、アミノプラスト樹脂、多官能ブロックイソシアネート基含有ウレタン樹脂、エチレンカーボネートなどを併用添加してもよい。」 
「【００４５】 
　本発明の多層構造編地は、次のように幅広く展開可能である。例えば、衣料用である運動着類、肌着類、ホームウエア類、ユニフォームウエア類、アウターウエア類。資材用である裏地類、靴材類、サポーター類、靴下類、手袋類、帽子裏材類、オムツカバー類、シーツ類である。 
【００４６】 
　運動着類ならば、ランニングシャツ・パンツ、競技シャツ・パンツ、ゴルフシャツ、テニスシャツ、サイクルシャツ、アウトドアシャツ、ポロシャツ、Ｔシャツ、野球用アンダーシャツ、トレーニングウエア、スエットシャツ・パンツ等。肌着類ならば、一般婦人用肌着であるスリップ、キャミソール、ペチコート、ショーツ、アンダーパンツ、タイツ、Ｔシャツ、丸首シャツ、Ｕ首シャツ、ボディスーツ、ガードル等や、一般紳士用肌着であるＴシャツ、丸首シャツ、Ｕ首シャツ、ランニングシャツ、アンダーパンツ、タイツ、ブリーフ、トランクス等、さらに、また、これらの肌着の転用を含めたアスレチック、アウトドア、スキー等のスポーツ用肌着、さらには、屋外作業、屋内作業等の作業用肌着等。ホームウエア類ならば、室内着、パジャマ、ネグリジェ、ガウン等。アウターウエア類ならば、婦人服、紳士服、子供服、作業服等。裏地類ならば、スポーツウエア用、婦人服用、紳士服用、子供服用、礼服用、学生服用、作業服用裏地等に好ましく使用することができる。」 
 「【００５１】 
　実施例１ 
　２４ゲージ両面丸編機を用い、図１に示す一完全組織Ｆ１〜Ｆ１２の１２口給糸からなる裏面ハニカム調リバーシブル編組織において、それぞれの表面編組織用の給糸口であるＦ２、Ｆ４、Ｆ６、Ｆ８、Ｆ１０、Ｆ１２の全６給糸の糸条ロ１〜ロ６にポリエステル８３デシテックス７２フィラメント丸型断面の通常の仮撚加工糸を、また裏面（肌面）編組織用の給糸口であるＦ１、Ｆ３、Ｆ５、Ｆ７、Ｆ９、Ｆ１１の全６給糸の糸条イ１〜イ６の内、Ｆ１とＦ７の２給糸口の糸条イ１とイ４にポリエステル８３デシテックス３６フィラメント丸型断面の仮撚加工糸に撥水加工を施した糸条を、他の裏面（肌面）編組織用の給糸口であるＦ３、Ｆ５、Ｆ９、Ｆ１１の４給糸口の糸条イ２、イ３、イ５、イ６に同じポリエステル８３デシテックス３６フィラメント丸型断面の撥水加工を施していない通常の仮撚加工糸を配して編成した。 
【００５２】 
　ポリエステル８３デシテックス３６フィラメント丸型断面の仮撚加工糸への撥水加工は、該糸をチーズ形状に巻き返し、フッ素系撥水加工剤へ浸漬後ドライ・キュアにより架橋反応させる方法で得た糸条を使用した。 
【００５３】 
 　その後、通常のポリエステル編地の染色加工条件に準じて、精練、染色、吸水加工、仕上げセットを行い、目付１８０ｇ／ｍ２である編地を得た。この編地裏面（肌面）における撥水加工された糸条の混率は３３％であり、かつ表裏層の吸水保水率比は６．３倍、吸水拡散面積比は４．７倍であった。 
【００５４】 
　この編地を用いてテニスシャツを作製し、真夏の炎天下、テニスを３０分間プレーしたところ、表１に示す評価結果の通り、肌面のベトツキ感がなく、優れた着用快適性を有していた。 
【００５５】 
　実施例２ 
　実施例１と同一の丸編機を用い、実施例１と同一の図１の編組織において、それぞれの表面編組織用の給糸口であるＦ２、Ｆ４、Ｆ６、Ｆ８、Ｆ１０、Ｆ１２の全６給糸の糸条ロ１〜ロ６にポリエステル８３デシテックス３６フィラメントＸ型断面の通常の仮撚加工糸を、また裏面（肌面）編組織用の給糸口であるＦ１、Ｆ３、Ｆ５、Ｆ７、Ｆ９、Ｆ１１の全６給糸の糸条イ１〜イ６の内、Ｆ１とＦ５とＦ９の３給糸口の糸条イ１とイ３とイ５に実施例１と同一撥水加工法によるポリエステル８３デシテックス３６フィラメント丸型断面の仮撚加工糸に撥水加工を施した糸条を、他の裏面（肌面）編組織用の給糸口であるＦ３、Ｆ７、Ｆ１１の３給糸口の糸条イ２、イ４、イ６に同じポリエステル８３デシテックス３６フィラメント丸型断面の撥水加工を施していない通常の仮撚加工糸を配して編成した。 
【００５６】 
　その後、通常のポリエステル編地の染色加工条件に準じて、精練、染色、吸水加工、仕上げセットを行い、目付１８２ｇ／ｍ２である編地を得た。この編地裏面（肌面）における撥水加工された糸条の混率は５０％であり、かつ表裏層の吸水保水率比は８．５倍、吸水拡散面積比は７．１倍であった。
【００５７】 
　この編地を用いてテニスシャツを作製し、真夏の炎天下、テニスを３０分間プレーしたところ、表１に併せて示す評価結果の通り、肌面のベトツキ感がなく、優れた着用快適性を有していた。」 
 「【００６１】 
　実施例４ 
　実施例１と同一の丸編機を用い、実施例１と同一の図１の編組織において、それぞれの表面編組織用の給糸口であるＦ２、Ｆ４、Ｆ６、Ｆ８、Ｆ１０、Ｆ１２の全６給糸の糸条ロ１〜ロ６にポリエステル８３デシテックス７２フィラメント丸型断面の通常の仮撚加工糸を、また裏面（肌面）編組織用の給糸口であるＦ１、Ｆ３、Ｆ５、Ｆ７、Ｆ９、Ｆ１１の全６給糸の糸条イ１〜イ６の内、Ｆ１、Ｆ３、Ｆ５、Ｆ７、Ｆ９の５給糸口の糸条イ１、イ２、イ３、イ４、イ５に実施例１と同一撥水加工法によるポリエステル８３デシテックス３６フィラメント丸型断面の仮撚加工糸に撥水加工を施した糸条を、他の裏面（肌面）編組織用の給糸口であるＦ１１の１給糸口の糸条イ６に同じポリエステル８３デシテックス３６フィラメント丸型断面の撥水加工を施していない通常の仮撚加工糸を配して編成した。 
【００６２】 
　その後、通常のポリエステル編地の染色加工条件に準じて、精練、染色、吸水加工、仕上げセットを行い、目付１８５ｇ／ｍ２である編地を得た。この編地裏面（肌面）における撥水加工された糸条の混率は８３％であり、かつ表裏層の吸水保水率比は１３．１倍、吸水拡散面積比は１２．８倍であった。 
【００６３】 
　この編地を用いてテニスシャツを作製し、真夏の炎天下、テニスを３０分間プレーしたところ、表１に併せて示す評価結果の通り、肌面のベトツキ感がなく、優れた着用快適性を有していた。」 
「【００７３】 
【表１】 
 
 」 
　
　甲１の上記【特許請求の範囲】、【０００１】及び【００１７】の記載から、多層構造編地は、表面層が糸条から構成され、裏面層が撥水加工された合成繊維マルチフィラメントを３０〜９０重量％含む糸条から構成されているといえる。
　甲１の【００５１】〜【００６３】及び【表１】の実施例１、２、４に関する記載から、多層構造編地は、裏面層が、ポリエステルの３６フィラメント仮撚加工糸に撥水加工を施した、合成繊維マルチフィラメントを含み、残りが撥水加工を施していない通常のポリエステルの仮撚加工糸である糸条から構成され、表面層が撥水加工を施していない通常のポリエステルの７２フィラメントの糸条から構成され、目付が、１８０ｇ／ｍ２、１８２ｇ／ｍ２、１８５ｇ／ｍ２であるといえる。
　
　以上の記載によれば、甲１には以下の発明（以下、「甲１発明」という。）が記載されていると認められる。  
「裏面層が、ポリエステルの３６フィラメント仮撚加工糸に撥水加工を施した、合成繊維マルチフィラメントを３０〜９０重量％含み、残りが撥水加工を施していない通常のポリエステルの仮撚加工糸である糸条から構成され、表面層が撥水加工を施していない通常のポリエステルの７２フィラメントの糸条から構成され、目付が、１８０ｇ／ｍ２、１８２ｇ／ｍ２、１８５ｇ／ｍ２である、多層構造編地。」  
　
イ．甲第２号証（以下、「甲２」という。）甲２（特開２００５−６８６０２号公報） 
　甲２には、以下の事項が記載されている。 
「【特許請求の範囲】 
【請求項１】 
　表面組織層と裏面組織層からなる二重編生地であって、前記の表面組織層は原糸に繊細なスリットがランダムに刻設されていると共に、異形断面形状の吸汗速乾性のポリエステル原糸で構成され、前記の裏面組織層はポリオレフィン仮撚糸で構成されていることを特徴とする吸汗速乾性丸編地。 
【請求項２】 
　吸汗速乾性のポリエステル原糸が中空糸である請求項１に記載の吸汗速乾性丸編地。 
【請求項３】 
　ポリオレフィン仮撚糸がポリプロピレン仮撚糸またはポリエチレン仮撚糸である請求項１に記載の吸汗速乾性丸編地。」 
「【０００１】 
　本発明は、衣類に使用した時に、汗をよく吸収するだけでなく、吸収した汗を速く乾燥させる性質（以下、吸汗速乾性と称する。）を持ち、着用感が快適なスポーツ用、インナー用衣類などに適する吸汗速乾性丸編地に関するものである。」 
「【０００９】 
　本発明の吸汗速乾性丸編地は、発汗の多い運動をしても、汗をよく吸収すると共に吸収した汗を速く乾燥させることができ、べとつき感やまとわりつき感がなく、さらさらとした表面になり、冷え感もなくなることから、スポーツウエアー、インナーなど各種衣類に用いると快適な着用感が得られる。また、本発明の吸汗速乾性丸編地は、丸編地の構造および原糸特性に基づいて吸汗速乾性が発現されるのでその効果が半永久的である。」 
「【００１０】 
　以下に、本発明の実施の形態を添付図面に基づいて説明すれば、吸汗速乾性丸編地１は図１に示すように、表面組織層２と裏面組織層３からなる二重編に編成されている。表面組織層２は異形断面形状の吸汗速乾性ポリエステル原糸２ａで構成され、裏面組織層３はポリオレフィン仮撚糸３ａで構成されている。 
【００１１】
　上記の吸汗速乾性ポリエステル原糸２ａは、溶融状態のポリエステル紡糸液を異形紡糸に紡糸して製造できる。また、上記の吸汗速乾性ポリエステル原糸２ａの側面には微細なスリット４が多数ランダムに刻設されている。このスリット４によって、毛細管現象が起き皮膚から発散された汗を吸汗速乾性丸編地１に迅速に吸収するようになる。吸汗速乾性ポリエステル原糸２ａは、図４Ｂに示すように中空部５の有する中空糸形態のものでもよい。」 
「【００１２】 
　一方、裏面組織層３は疎水性のポリオレフィン仮撚糸３ａで構成されている。ポリオレフィン仮撚糸３ａとしては、ポリエチレン仮撚糸またはポリプロピレン仮撚糸を使用することができる。これらの水分吸収率は０．０５（標準状態水分率）で疎水性である。これに対して、表面組織層２に使用されるポリエステル原糸２ａは水分吸収率が０．４（標準状態水分率）でポリオレフィン仮撚糸３ａに比べ相対的に親水性を持つている。 
【００１３】 
　その結果、本発明の吸汗速乾性丸編地１は皮膚から汗が発散されると、皮膚と接触している裏面組織層３の疎水性ポリオレフィン仮撚糸３ａが汗を外に押し出し、表面組織層２のポリエステル原糸２ａが汗を吸い込み、迅速に吸収する。さらに、表面組織層２のポリエステル原糸２ａの側面に刻設されたスリット４により毛細管現象を起こし、より早く汗を吸収する。このように裏面組織層３と表面組織層２との有機的な相互作用で吸汗速乾丸編地１はより迅速に汗を吸収するようになる。」 
「【００１６】 
　本発明において、吸汗速乾性丸編地１の吸汗性および乾燥性は次のような方法で評価した。 
　・吸汗速度（ｍｍ/１０分） 
　バイレック法（吸い上げ法） 
　具体的には横および縦が各２．５ｃｍの一定の長さの丸編地試料の先端を水中に１０分間浸した後、水が丸編地試料に沿って上がってきた高さを測定する。 
　・乾燥速度（分） 
　標準状態で丸編地試料に試料の重さと同じ（１００重量％）量の水を浸した後、丸編地試料が完全に乾燥するのにかかる時間を測定する。 
【実施例１】 
【００１７】 
　以下、実施例および比較例を通して本発明を詳しく説明する。 
　１８ゲージ、ダイアル４レースの両面丸編機に表面組織層２の原糸２aが異形断面形状で、側面にスリット４が刻設されている吸汗速乾性ポリエステル原糸２aを給糸し、裏面組織層３の原糸３aでポリプロピレン仮撚糸３aを給糸し、二重編の吸汗速乾性丸編地１を編成した。編成された吸汗速乾性丸編地１の吸湿特性を評価した結果は表１の通りである。 
【実施例２】 
【００１８】 
　中空部５を持つ吸汗速乾性ポリエステル原糸２aを表面組織層２の原糸として使用したものを除いては実施例１と同じ条件および工程で二重編の吸汗速乾性丸編地１を編成した。編成された吸汗速乾性丸編地１の吸湿特性を評価した結果は表１の通りである。 
 (比較例１) 
【００１９】 
　１８ゲージ、ダイアル４レースの両面丸編機に表面組織層の原糸で正規ポリエステル原糸を給糸し、裏面組織層の原糸で綿糸を給糸し二重編の丸編地を編成した。編成された丸編地の吸湿特性を評価した結果は表１の通りである。 
 (比較例２) 
【００２０】 
　１８ゲージ、ダイアル４レースの両面丸編機に表面組織層の原糸で異形断面形状で側面にスリットが形成されている吸汗速乾性ポリエステル原糸を給糸し、裏面組織層原糸で綿糸を給糸し、二重編の丸編地を編成する。編成された丸編地の吸湿特性を評価した結果は表１の通りである。 
(比較例３) 
【００２１】 
　１８ゲージ、ダイアル４レースの両面丸編機に表面組織層の原糸でポリオレフィン仮撚糸を給糸し、裏面組織層の原糸で綿糸を給糸し、二重編の丸編地を編成した。編成された丸編地の吸湿特性を評価した結果は表１の通りである。」 
 「【００２２】 
　丸編地吸湿特性評価結果 
　【表１】 
 
 」 
 　 
　以上の記載（特に、【特許請求の範囲】、【００１２】）によれば、甲２には以下の発明（以下、「甲２発明」という。）が記載されていると認められる。
「表面組織層と裏面組織層からなる二重編生地であって、前記の表面組織層は原糸に繊細なスリットがランダムに刻設されていると共に、異形断面形状の吸汗速乾性の親水性のポリエステル原糸で構成され、前記の裏面組織層はポリオレフィン仮撚糸で構成され、前記ポリオレフィン仮撚糸が疎水性のポリプロピレン仮撚糸またはポリエチレン仮撚糸である吸汗速乾性丸編地。」 
　
ウ．甲第３号証（以下、「甲３」という。）（国際公開第２００８／００１９２０号） 
　甲３には、以下の事項が記載されている。  
「かくして得られた複合糸のトルクとしては、３０Ｔ／ｍ以下 （好ましくは１０Ｔ／ｍ以下、 特に好ましくはノントルク （０Ｔ／ｍ ) であることが肝要である。かかる低トルクの複合糸を用いて編地を構成することにより、ソフトな風合いや ストレッチ性を損なうことなく優れた抗スナッギング性が得られる。」（４頁６行〜９行）
　
エ．甲第４号証（以下、「甲４」という。）（特開２００７−２４７０９６号公報）には、以下の事項が記載されている。  
「【特許請求の範囲】 
　【請求項１】 
　フッ素系撥水化合物（Ａ）とフッ素系撥水化合物（Ｂ）の混合物であり、高速液体クロマトグラフ−質量分析計（ＬＣ−ＭＳ）で測定したときのパーフルオロオクタン酸および／またはパーフルオロオクタンスルホン酸の濃度が、（Ａ）が５ｎｇ／ｇ未満で、（Ｂ）が５ｎｇ／ｇを越えるものからなり、（Ａ）と（Ｂ）の混合物が５ｎｇ／ｇ未満であることを特徴とするフッ素系撥水剤。」  
「【０００１】 
　本発明は、環境問題に配慮したフッ素系撥水剤の耐久性を改善した繊維構造物に関するものである。」 
「【０００４】 
　本発明は、かかる現状に鑑み、環境問題に配慮したフッ素系撥水剤を使用し、その耐久性に優れた繊維構造物を提供せんとするものである。」 
　
（２−２）甲２発明に基づく進歩性について
ア．本件発明１について 
　本件発明１と、甲２発明とを対比すると、少なくとも以下の相違点Ａで相違する。
　
〈相違点Ａ〉本件発明１では、合成繊維Ｂは、撥水加工されたポリエステル繊維、ポリプロピレン繊維、ポリエチレン繊維、およびポリ塩化ビニル繊維からなる群より選択される少なくとも１種であるのに対して、甲２発明では、裏面組織層の糸はポリオレフィン仮撚糸で構成され、前記ポリオレフィン仮撚糸が疎水性のポリプロピレン仮撚糸またはポリエチレン仮撚糸であるが、撥水加工されているかどうか不明である点。 
　
　相違点Ａについて検討する。 
　裏面組織層の糸はポリオレフィン仮撚糸であり、「疎水性」であるが、それについては、甲２の段落【００１２】に「一方、裏面組織層３は疎水性のポリオレフィン仮撚糸３ａで構成されている。ポリオレフィン仮撚糸３ａとしては、ポリエチレン仮撚糸またはポリプロピレン仮撚糸を使用することができる。これらの水分吸収率は０．０５（標準状態水分率）で疎水性である。・・・」であるとしか記載されておらず、甲２には、裏面組織層の糸を撥水加工する点は、記載されていない。そして、疎水性の裏面組織層の糸を、あえて、これを撥水加工されたもの変更する動機付けがない。
　
　よって、上記相違点Ａは実質的な相違点であるから、本件発明１は、甲２発明及び甲３記載事項に基いて当業者が容易に発明をすることができたものではない。
　
イ．本件発明２〜４、６〜２２について 
　本件発明２〜４、６〜２２は、本件発明１の発明特定事項をすべてを含むものであるから、本件発明１と同様の理由により、本件発明２〜４、６〜２２は、甲２発明及び甲１〜甲４記載事項に基いて当業者が容易に発明をすることができたものではない。  
　
（２−３）甲１発明に基づく進歩性について
ア．本件発明１について 
（ア）甲１発明
　甲１発明は、上記「５．（２）（２−１）ア．」に示したとおりである。
　
（イ）対比、一致点、相違点 
　本件発明１と、甲１発明とを対比する。 
　甲１発明の「仮撚加工糸」は、甲１の【００４２】の「・・・捲縮加工糸としては、特に仮撚加工糸が好ましい。」との記載から、本件発明１の「仮撚捲縮加工糸」に相当する。 
　甲１発明の裏面層の糸条のうち「ポリエステルの３６フィラメント仮撚加工糸に撥水加工を施した、合成繊維マルチフィラメント」は、本件発明１の「撥水加工されたポリエステル繊維、ポリプロピレン繊維、ポリエチレン繊維、およびポリ塩化ビニル繊維からなる群より選択される少なくとも１種である合成繊維Ｂ」に相当する。 
　甲１発明の「３６フィラメント仮撚加工糸」は、本件発明１の「単糸数２０本以上の仮撚捲縮加工糸」に相当する。 
　甲１発明の表面層の「撥水加工を施していない通常のポリエステルの７２フィラメントの糸条」は、本件発明１の「撥水加工されていないポリエステル繊維からなる合成繊維Ａ」に相当する。 
　
　よって、本件発明１と甲１発明とは、
「撥水加工されていないポリエステル繊維からなる合成繊維Ａと、撥水加工されたポリエステル繊維、ポリプロピレン繊維、ポリエチレン繊維、およびポリ塩化ビニル繊維からなる群より選択される少なくとも１種である合成繊維Ｂとを含む布帛。」
である点（以下、〈一致点〉という。）で一致し、以下の〈相違点１−１〉及び〈相違点１−２〉で相違する。
　
〈相違点１−１〉 
　本件発明１では、目付けが５０〜１７０ｇ／ｍ２の範囲内であるのに対して、甲１発明では、目付けがその範囲ではない点。  
〈相違点１−２〉 
　合成繊維Ｂが、本件発明１では、合成繊維Ｂが３０Ｔ／ｍ以下のトルクを有する仮撚捲縮加工糸であるのに対して、甲１発明では、そのような構成を有しない点。 
　
（ウ）相違点の判断  
（相違点１−１について）  
　目付けについては、使用用途に応じて、当業者が適宜決定し得る事項であり、目付け５０〜１７０ｇ／ｍ２の範囲について、本件特許明細書の段落【００２５】に「かくして得られた布帛において、布帛の目付けとしては２００ｇ／ｍ２以下（より好ましくは５０〜２００ｇ／ｍ２）であることが好ましい。該目付けが２００ｇ／ｍ２よりも大きいと布帛の重量が大きくなり、布帛の着用快適性が損なわれるおそれがある。・・・」と記載されているだけで、甲１発明の目付け、１８０ｇ／ｍ２、１８２ｇ／ｍ２、１８５ｇ／ｍ２と大差なく、目付けが５０〜１７０ｇ／ｍ２の範囲内であるようにしたことにより、格別の効果を生じるものではない。 
　したがって、布帛の目付けが５０〜１７０ｇ／ｍ２の範囲内であるようにすることは、当業者が容易に想到し得る事項にすぎない。
（相違点１−２について）  
　甲１発明は、編地で構成されており、編地に抗スナッギング性を付加することが望ましいことは、本件出願前に、繊維の分野でよく知られた技術常識である（甲１の段落【００３４】にも「抗スナッギング性」について記載がある。）。そして、甲３には、「かくして得られた複合糸のトルクとしては、３０Ｔ／ｍ以下（好ましくは１０Ｔ／ｍ以下、特に好ましくはノントルク（０Ｔ／ｍ ) ）であることが肝要である。かかる低トルクの複合糸を用いて編地を構成することにより、ソフトな風合いやストレッチ性を損なうことなく優れた抗スナツギング性が得られる。」（甲３の４頁６〜９行）と記載されている。そうすると、編地で構成されており、抗スナッギング性を付加することが当業者に明らかといえる甲１発明に甲３記載事項を適用して、編地を構成する合成繊維を３０Ｔ／ｍ以下のトルクを有する仮撚捲縮加工糸とすることは、当業者が容易に想到し得る事項にすぎない。
　また、相違点１−２による、本件発明１の効果は、甲１発明及び甲３記載事項から当業者が予測し得たものであり、格別の効果ではない。  
　
　よって、本件発明１は、甲１発明及び甲３記載事項に基いて当業者が容易に発明をすることができたものである。 
　
イ．本件発明２について 
（ア）甲１発明 
　甲１発明は、上記「５．（２）（２−１）ア．」に示したとおりである。
　
（イ）対比、一致点、相違点 
ａ．本件発明２と甲１発明とは、上記「５．（２）（２−３）ア．（イ）」に示した〈一致点〉で一致し、〈相違点１−１〉及び〈相違点１−２〉に加え、以下の点で相違する。 
〈相違点２−１〉
　本件発明２は、前記の撥水加工されたポリエステル繊維が、フッ素系撥水剤を用いて撥水加工されたものであるのに対し、甲１発明では、そのようなものかどうか不明である点。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。 
　また、〈相違点２−１〉については、「撥水加工されたポリエステル繊維が、フッ素系撥水剤を用いて撥水加工されたものである」は、甲１に記載されており（甲１【００１９】参照）、〈相違点２−１〉に係る事項は、甲１発明及び甲１記載事項に基いて当業者が容易に発明をすることができたものである。 
　したがって、本件発明２は、甲１発明及び甲１〜甲４記載事項に基いて当業者が容易に発明をすることができたものである。 
　
ウ．本件発明３について 
（ア）甲１発明 
　甲１発明は、上記「５．（２）（２−１）ア．」に示したとおりである。
　
（イ）対比、一致点、相違点 
ａ．本件発明３と甲１発明とは、上記「５．（２）（２−３）ア．（イ）」に示した〈一致点〉で一致し、〈相違点１−１〉及び〈相違点１−２〉に加え、以下の点で相違する。 
〈相違点３−１〉本件発明３では、撥水剤が、パーフルオロオクタン酸およびパーフルオロオクタンスルホン酸の濃度が０〜５ｎｇ／ｇのフッ素系撥水剤であるのに対して、甲１発明では、そのようなものでない点
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点３−１〉については、撥水剤が、パーフルオロオクタン酸およびパーフルオロオクタンスルホン酸の濃度が０〜５ｎｇ／ｇのフッ素系撥水剤である点は、甲４に記載されており（甲４【請求項１】、【０００１】、【０００４】参照）、甲１発明と甲４記載事項とは、繊維の撥水加工の分野で共通するから、甲４記載事項を甲１発明に適用して〈相違点３−１〉に係る発明特定事項とすることは、当業者が容易に想到し得る事項にすぎない。 
　したがって、本件発明３は、甲１発明及び甲１〜甲４記載事項に基いて当業者が容易に発明をすることができたものである。 
　
エ．本件発明４について 
（ア）甲１発明 
　甲１発明は、上記「５．（２）（２−１）ア．」に示したとおりである。
 　
（イ）対比、一致点、相違点 
ａ．本件発明４と甲１発明とは、上記「５．（２）（２−３）ア．（イ）」に示した〈一致点〉で一致し、〈相違点１−１〉及び〈相違点１−２〉に加え、以下の点で相違する。 
〈相違点４−１〉
　本件発明４は、前記合成繊維Ｂの単糸繊度が前記合成繊維Ａの単糸繊度よりも大であるのに対し、甲１発明では、そのようなものかどうか不明である点。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点４−１〉については、「前記合成繊維Ｂの単糸繊度が前記合成繊維Ａの単糸繊度よりも大である」は、甲１に記載されており（甲１【００３２】参照）、〈相違点４−１〉に係る事項は、甲１発明及び甲１記載事項に基いて当業者が容易に発明をすることができたものである。 
　したがって、本件発明４は、甲１発明及び甲１〜甲４記載事項に基いて当業者が容易に発明をすることができたものである。 
　
オ．本件発明６について 
（ア）甲１発明 
　甲１発明は、上記「５．（２）（２−１）ア．」に示したとおりである。
　
（イ）対比、一致点、相違点 
ａ．本件発明６と甲１発明とは、上記「５．（２）（２−３）ア．（イ）」に示した〈一致点〉で一致し、〈相違点１−１〉及び〈相違点１−２〉に加え、以下の点で相違する。 
〈相違点６−１〉
　本件発明６は、前記合成繊維Ａの単糸繊度が１．５ｄｔｅｘ以下であるのに対し、甲１発明では、そのようなものかどうか不明である点。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点６−１〉については、「前記合成繊維Ａの単糸繊度が１．５ｄｔｅｘ以下である」は、甲１に記載されており（甲１【００３４】参照）、〈相違点６−１〉に係る事項は、甲１発明及び甲１記載事項に基いて当業者が容易に発明をすることができたものである。 
　したがって、本件発明６は、甲１発明及び甲１〜甲４記載事項に基いて当業者が容易に発明をすることができたものである。 
　
カ．本件発明７について 
（ア）甲１発明 
　甲１発明は、上記「５．（２）（２−１）ア．」に示したとおりである。
　
（イ）対比、一致点、相違点 
ａ．請求項７で特定している「前記合成繊維Ａが、単糸数３０本以上のマルチフィラメントである」点は、甲１発明も要件を満たしており、本件発明７と甲１発明とは、上記「５．（２）（２−３）ア．（イ）」に示した〈一致点〉及び上記請求項７で特定している点で一致し、〈相違点１−１〉及び〈相違点１−２〉で相違する。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　したがって、本件発明７は、甲１発明及び甲１〜甲４記載事項に基いて当業者が容易に発明をすることができたものである。 
　
キ．本件発明８について 
（ア）甲１発明 
　甲１発明は、上記「５．（２）（２−１）ア．」に示したとおりである。
　
（イ）対比、一致点、相違点 
ａ．請求項８で特定している「前記合成繊維Ａが仮撚捲縮加工糸である」点は、甲１発明も要件を満たしており、本件発明８と甲１発明とは、上記「５．（２）（２−３）ア．（イ）」に示した〈一致点〉及び上記請求項８で特定している点で一致し、〈相違点１−１〉及び〈相違点１−２〉で相違する。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　したがって、本件発明８は、甲１発明及び甲１〜甲４記載事項に基いて当業者が容易に発明をすることができたものである。 
　
ク．本件発明９について 
（ア）甲１発明 
　甲１発明は、上記「５．（２）（２−１）ア．」に示したとおりである。
　
（イ）対比、一致点、相違点 
ａ．本件発明９と甲１発明とは、上記「５．（２）（２−３）ア．（イ）」に示した〈一致点〉で一致し、〈相違点１−１〉及び〈相違点１−２〉に加え、以下の点で相違する。 
〈相違点９−１〉
　本件発明９は、前記合成繊維Ａまたは合成繊維Ｂが異型断面繊維であるのに対し、甲１発明では、そのようなものかどうか不明である点。
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点９−１〉については、「前記合成繊維Ａまたは合成繊維Ｂが異型断面繊維である」は、甲１に記載されており（甲１【００３８】参照）、〈相違点９−１〉に係る事項は、甲１発明及び甲１記載事項に基いて当業者が容易に発明をすることができたものである。 
　したがって、本件発明９は、甲１発明及び甲１〜甲４記載事項に基いて当業者が容易に発明をすることができたものである。 
　
ケ．本件発明１０について 
（ア）甲１発明 
　甲１発明は、上記「５．（２）（２−１）ア．」に示したとおりである。
　
（イ）対比、一致点、相違点 
ａ．請求項１０で特定している「布帛が編地である」点は、甲１発明も要件を満たしており、本件発明１０と甲１発明とは、上記「５．（２）（２−３）ア．（イ）」に示した〈一致点〉及び上記請求項１０で特定している点で一致し、〈相違点１−１〉及び〈相違点１−２〉で相違する。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　したがって、本件発明１０は、甲１発明及び甲１〜甲４記載事項に基いて当業者が容易に発明をすることができたものである。 
 　
コ．本件発明１１について 
（ア）甲１発明 
　甲１発明は、上記「５．（２）（２−１）ア．」に示したとおりである。
　
（イ）対比、一致点、相違点 
ａ．請求項１１で特定している「布帛の一方表面において前記合成繊維Ａが露出しており、布帛の他方表面に前記合成繊維Ｂが露出している」点は、甲１発明も要件を満たしており、本件発明１１と甲１発明とは、上記「５．（２）（２−３）ア．（イ）」に示した〈一致点〉及び上記請求項１１で特定している点で一致し、〈相違点１−１〉及び〈相違点１−２〉で相違する。
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　したがって、本件発明１１は、甲１発明及び甲１〜甲４記載事項に基いて当業者が容易に発明をすることができたものである。 
 　
サ．本件発明１３について 
（ア）甲１発明 
　甲１発明は、上記「５．（２）（２−１）ア．」に示したとおりである。
　
（イ）対比、一致点、相違点 
ａ．請求項１３で特定している「前記の編地が多層構造編地または単層リバーシブル編地である」点は、甲１発明も要件を満たしており、本件発明１３と甲１発明とは、上記「５．（２）（２−３）ア．（イ）」に示した〈一致点〉及び上記請求項１３で特定している点で一致し、〈相違点１−１〉及び〈相違点１−２〉で相違する。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　したがって、本件発明１３は、甲１発明及び甲１〜甲４記載事項に基いて当業者が容易に発明をすることができたものである。 
 　
シ．本件発明１４について 
（ア）甲１発明 
　甲１発明は、上記「５．（２）（２−１）ア．」に示したとおりである。
　
（イ）対比、一致点、相違点 
ａ．本件発明１４と甲１発明とは、上記「５．（２）（２−３）ア．（イ）」に示した〈一致点〉で一致し、〈相違点１−１〉及び〈相違点１−２〉に加え、以下の点で相違する。 
〈相違点１４−１〉
　本件発明１４は、吸水加工が施されているのに対し、甲１発明では、そのようなものかどうか不明である点。
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点１４−１〉については、「吸水加工が施されている」は、甲１に記載されており（甲１【請求項１】参照）、〈相違点１４−１〉に係る事項は、甲１発明及び甲１記載事項に基いて当業者が容易に発明をすることができたものである。 
　したがって、本件発明１４は、甲１発明及び甲１〜甲４記載事項に基いて当業者が容易に発明をすることができたものである。 
　
ス．本件発明１５について 
（ア）甲１発明 
　甲１発明は、上記「５．（２）（２−１）ア．」に示したとおりである。
　
（イ）対比、一致点、相違点 
ａ．本件発明１５と甲１発明とは、上記「５．（２）（２−３）ア．（イ）」に示した〈一致点〉で一致し、〈相違点１−１〉及び〈相違点１−２〉に加え、以下の点で相違する。 
〈相違点１５−１〉
　本件発明１５は、布帛の厚さが１．０ｍｍ以下であるのに対し、甲１発明では、厚さが不明な点
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点１５−１〉については、布帛の厚さについては、当業者が使用目的に応じて適宜決定しうる設計事項にすぎず、布帛の厚さを１．０ｍｍ以下としたことにより格別の効果は生じない。
　したがって、本件発明１５は、甲１発明及び甲１〜甲４記載事項に基いて当業者が容易に発明をすることができたものである。 
　
セ．本件発明１８について 
（ア）甲１発明 
　甲１発明は、上記「５．（２）（２−１）ア．」に示したとおりである。
　
（イ）対比、一致点、相違点 
ａ．本件発明１８と甲１発明とは、上記「５．（２）（２−３）ア．（イ）」に示した〈一致点〉で一致し、〈相違点１−１〉及び〈相違点１−２〉に加え、以下の点で相違する。 
〈相違点１８−１〉
　本件発明１８は、布帛両表面の、拡散面積比率が２以上であるのに対し、甲１発明では、そのようなものかどうか不明である点。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点１８−１〉については、「布帛両表面の、拡散面積比率が２以上である」は、甲１に記載されており（甲１【００７３】の【表１】参照）、〈相違点１８−１〉に係る事項は、甲１発明及び甲１記載事項に基いて当業者が容易に発明をすることができたものである。
　したがって、本件発明１８は、甲１発明及び甲１〜甲４記載事項に基いて当業者が容易に発明をすることができたものである。 
　
ソ．本件発明２２について 
（ア）甲１発明 
　甲１発明は、上記「５．（２）（２−１）ア．」に示したとおりである。
　
（イ）対比、一致点、相違点 
ａ．本件発明２２と甲１発明とは、上記「５．（２）（２−３）ア．（イ）」に示した〈一致点〉で一致し、〈相違点１−１〉及び〈相違点１−２〉に加え、以下の点で相違する。 
〈相違点２２−１〉
　本件発明２２は、前記合成繊維Ｂが配された表面（裏面）が人体側に位置するよう用いてなる、スポーツウエア、アウトドアウエア、レインコート、紳士衣服、婦人衣服、作業衣、防護服の群より選ばれるいずれかの繊維製品であるのに対し、甲１発明では、そのようなものかどうか不明である点。 
　
（ウ）相違点の判断  
　〈相違点１−１〉及び〈相違点１−２〉については、上記「５．（２）（２−３）ア．（ウ）」で述べたように、上記〈相違点１−１〉及び〈相違点１−２〉に係る事項は、甲１発明及び甲１〜甲４記載事項に基いて当業者が容易に発明をすることができたものである。
　また、〈相違点２２−１〉については、「前記合成繊維Ｂが配された表面（裏面）が人体側に位置するよう用いてなる、スポーツウエア、アウトドアウエア、レインコート、紳士衣服、婦人衣服、作業衣、防護服の群より選ばれるいずれかの繊維製品」は、甲１に記載されており（甲１【００１２】、【００４５】〜【００４６】参照）、〈相違点２２−１〉に係る事項は、甲１発明及び甲１記載事項に基いて当業者が容易に発明をすることができたものである。
　したがって、本件発明２２は、甲１発明及び甲１〜甲４記載事項に基いて当業者が容易に発明をすることができたものである。 
　
タ．本件発明１２、１６、１７、１９〜２１について 
　請求項１２、１６、１７、１９〜２１で特定している発明特定事項は、甲１〜甲４には、記載も示唆もないし、単なる設計事項であるとすることもできない。 
　よって、本件発明１２、１６、１７、１９〜２１は、甲１発明及び甲１〜甲４記載事項に基いて当業者が容易に発明をすることができたものとはいえない。
　
６．むすび  
　以上のとおりであるから、上記取消理由により、本件発明１〜４、６〜１１、１３〜１５、１８、２２に係る特許は、特許法第２９条第２項の規定に違反してされたものであるから、特許法第１１３条第２号に該当し、取り消されるべきものである。
　また、上記取消理由によっては、本件発明１２、１６、１７、１９〜２１に係る特許を取り消すことはできず、他に取り消すべき理由も発見しない。
　また、請求項５に係る特許は、本件訂正により削除されたため、本件特許の請求項５に対して申立人がした特許異議の申立てについては、対象となる請求項が存在しない。よって、本件特許の請求項５に係る特許異議の申立ては、不適法であって、その補正をすることができないものであることから、特許法第１２０条の８で準用する同法第１３５条の規定により、却下すべきものである。  
　よって、結論のとおり決定する。  
【異議決定日】
平成２９年１１月１５日（２０１７．１１．１５）
【訂正の要旨】
審決（決定）の【理由】欄参照。
（５７）【特許請求の範囲】
　【請求項１】
　撥水加工されていないポリエステル繊維からなる合成繊維Ａと、撥水加工されたポリエステル繊維、ポリプロピレン繊維、ポリエチレン繊維、およびポリ塩化ビニル繊維からなる群より選択される少なくとも１種である合成繊維Ｂとを含み、かつ目付けが５０〜１７０ｇ／ｍ２の範囲内であり、かつ
前記合成繊維Ｂ
単糸数２０本以上の
　【請求項２】
　前記の撥水加工されたポリエステル繊維が、フッ素系撥水剤を用いて撥水加工されたものである、請求項１に記載の布帛。
　【請求項３】
　前記の撥水剤が、パーフルオロオクタン酸およびパーフルオロオクタンスルホン酸の濃度が０〜５ｎｇ／ｇのフッ素系撥水剤である、請求項２に記載の布帛。
　【請求項４】
　前記合成繊維Ｂの単糸繊度が前記合成繊維Ａの単糸繊度よりも大である、請求項１〜３のいずれかに記載の布帛。
　【請求項５】（削除）
　【請求項６】
　前記合成繊維Ａの単糸繊度が１．５ｄｔｅｘ以下である、請求項１〜５のいずれかに記載の布帛。
　【請求項７】
　前記合成繊維Ａが、単糸数３０本以上のマルチフィラメントである、請求項１〜６のいずれかに記載の布帛。
　【請求項８】
　前記合成繊維Ａが仮撚捲縮加工糸である、請求項１〜７のいずれかに記載の布帛。
　【請求項９】
　前記合成繊維Ａまたは合成繊維Ｂが異型断面繊維である、請求項１〜８のいずれかに記載の布帛。
　【請求項１０】
　布帛が編地である、請求項１〜９のいずれかに記載の布帛。
　【請求項１１】
　布帛の一方表面において前記合成繊維Ａが露出しており、布帛の他方表面に前記合成繊維Ｂが露出している、請求項１〜１０のいずれかに記載の布帛。
　【請求項１２】
　布帛が編地であり、かつ合成繊維Ａが露出した表面において、合成繊維Ａからなるループ数が表面全体のループ数に対し２０％以上であり、かつ合成繊維Ｂが露出した表面において、合成繊維Ｂからなるループ数が表面全体のループ数に対し２０％以上である、請求項１〜１１のいずれかに記載の布帛。
　【請求項１３】
　前記の編地が多層構造編地または単層リバーシブル編地である、請求項１０〜１２のいずれかに記載の布帛。
　【請求項１４】
　吸水加工が施されている、請求項１〜１３のいずれかに記載の布帛。
　【請求項１５】
　布帛の厚さが１．０ｍｍ以下である、請求項１〜１４のいずれかに記載の布帛。
　【請求項１６】
　前記合成繊維Ｂが露出した布帛表面において、ＪＩＳ　Ｌ１０９６　６．２６吸水速度Ａ法（滴下法）が３０秒以下である、請求項１１〜１５のいずれかに記載の布帛。
　【請求項１７】
　布帛両表面の、ＪＩＳ　Ｌ１０９６　６．２６吸水速度Ｂ法（バイレック法）の比が２以上である、請求項１１〜１６のいずれかに記載の布帛。
　【請求項１８】
　布帛両表面の、拡散面積比率が２以上である、請求項１１〜１７のいずれかに記載の布帛。
　【請求項１９】
　前記合成繊維Ｂが露出した布帛表面において、水分残り率が２５％以下である、請求項１１〜１８のいずれかに記載の布帛。
　【請求項２０】
　前記合成繊維Ｂが露出した布帛表面において、湿潤摩擦力が７０ｇ以下である、請求項１１〜１９のいずれかに記載の布帛。
　【請求項２１】
　前記合成繊維Ｂが露出した布帛表面において、発汗時の冷え感が０．０５以下である、請求項１１〜２０のいずれかに記載の布帛。
　【請求項２２】
　請求項１〜２１のいずれかに記載の布帛を、
前記合成繊維Ｂが配された表面（裏面）が人体側に位置するよう用いてなる、
防護服の群